СПОСОБ ПЕРЕРАБОТКИ МЕТАНОЛА

2
2
3
1. Способ переработки метанола путем контактирования сырья, по крайней мере, в одну стадию, по крайней мере, в одном реакторе с катализатором, содержащим цеолит типа пентасил и связующее, с последующим охлаждением полученных продуктов, конденсацией и сепарацией их с выделением углеводородных газов конверсии метанола, воды и целевых продуктов и с рециркуляцией охлажденных углеводородных газов конверсии метанола в, по крайней мере, в один реактор, отличающийся тем, что используют катализатор, содержащий цеолит типа пентасил с мольным отношением SiO/АlО, равным 25-60, с содержанием не более 0,2 мас.% оксида натрия, сформованный с гидроксидом алюминия псевдобемитного типа, модифицированного добавками, при следующем содержании компонентов, мас.%:
цеолит
70,0
гамма-оксид алюминия из псевдобемита
15,0-22,0
диоксид кремния
5,0-10,0
диоксид «природного»
циркония (цирконий + гафний)
3,0-10,0
или оксид алюминия из нитрата алюминия
5,0-10,0
2. Способ по п.1, отличающийся тем, что охлажденный углеводородный газ направляют на рециркуляцию при соотношении от 1 до 10 моль газа на моль метанола.
-1
3. Способ по п.1, отличающийся тем, что процесс проводят при температуре от 250 до 450°С и объемной скорости подачи сырья от 0,5 до 10 ч.
4
4. Способ по п.1, отличающийся тем, что используют катализатор с цеолитом типа пентасил, прошедшим предварительную обработку, включающую обработку раствором гидроксида натрия, отмывку цеолита от щелочи, катионный обмен с получением NH-цеолита.
5. Способ по п.1, отличающийся тем, что в качестве связующего применяют модифицированный добавками гамма-оксид алюминия.
6. Способ по п.1, отличающийся тем, что в качестве модификатора связующего применяют диоксид кремния.
7. Способ по п.1, отличающийся тем, что в качестве модификатора связующего применяют оксид алюминия, источником которого служит нитрат алюминия.
8. Способ по п.1, отличающийся тем, что в качестве модификатора связующего применяют «природный» диоксид циркония, содержащий 6 ат.% гафния, источником которого служит динитрат «природного» цирконила, содержащего 6 ат.% гафния.
9. Способ по п.1, отличающийся тем, что в связующее для создания оптимальной пористой структуры на стадии формования катализаторной массы вносят карбамид в количестве от 150 до 200 г на каждый 1 кг формуемого цеолита.